(57)【要約】【課題】ポリ乳酸が本来有する透明性及び生分解性を損なうことなく、柔軟性が付与され、良好な成形性を有し、フィルム、シート、構造体などの成形材料として有用な生分解性を有するポリ乳酸樹脂組成物を提供すること。【解決手段】（Ａ）ポリ乳酸と、（Ｂ）一般式（Ｉ）【化１】
2004010842.tif 000008
（式中、Ｒは炭素数１〜３のアルキル基を示す。）で表される構成単位を有するアクリル酸アルキルエステル系オリゴマーを含むポリ乳酸樹脂組成物である。【選択図】　　　なし【特許請求の範囲】
【請求項１】
（Ａ）ポリ乳酸と、（Ｂ）一般式（Ｉ）
【化１】
2004010842.tif 000007
（式中、Ｒは炭素数１〜３のアルキル基を示す。）
で表される構成単位を有するアクリル酸アルキルエステル系オリゴマーを含むことを特徴とするポリ乳酸樹脂組成物。
【請求項２】
（Ａ）成分１００重量部当たり、（Ｂ）成分１０〜１２０重量部を含む請求項１記載のポリ乳酸樹脂組成物。
【請求項３】
（Ｂ）成分のアクリル酸アルキルエステル系オリゴマーが、数平均分子量２００〜３０００のものである請求項１又は２記載のポリ乳酸樹脂組成物。
【発明の詳細な説明】
【０００１】
【発明の属する技術分野】
本発明は、ポリ乳酸樹脂組成物に関する。さらに詳しくは、本発明は、ポリ乳酸が本来有する透明性及び生分解性を損なうことなく、柔軟性が付与され、良好な成形性を有し、各種用途に用いられるフィルム、シート、構造体などの成形材料として有用な生分解性を有するポリ乳酸樹脂組成物に関するものである。
【０００２】
【従来の技術】
近年、地球環境問題への関心が高まるに伴い、環境適応型プラスチックとして、使用後は生ごみなどと一緒に堆肥などにして利用でき、処理がしやすい素材である生分解性樹脂が注目され、一部がすでに実用化されている。この生分解性樹脂は、使用時には、通常のプラスチックと同様の機能を発揮するが、使用後は自然界に存在する微生物や分解酵素によって分解され、最終的に水と二酸化炭素になる性質を有している。また、焼却しても発生熱量が低いので焼却炉を傷付けず、ダイオキシンなどの有害物質の排出がない上、堆肥を作るコンポスト化装置の中では、分解がさらに速くなるなどの特性も有している。
【０００３】
該生分解性樹脂には、大きく分けて化学合成系、微生物系、天然物利用系の三種があり、化学合成系としては、例えばポリカプロラクトン系、ポリ乳酸系、ポリブチレンサクシネート系、ポリグリコール酸系、ポリビニルアルコール系などがある。一方、微生物系としては、例えばポリ３−ヒドロキシブチレート、３−ヒドロキシブチレートと３−ヒドロキシバリレートの共重合ポリエステル、ポリアミノ酸などがあり、天然物利用系としては、例えば修飾澱粉、酢酸セルロース、キトサン、アルギン酸などの利用が挙げられる。これらの生分解性樹脂の中で、大量生産が可能で、コスト的に有利なことから、現在、化学合成系の脂肪族ポリエステル系生分解性樹脂であるポリカプロラクトン系、ポリ乳酸系、ポリブチレンサクシネート系などを中心に市場開拓が進められている。
【０００４】
前記化学合成系の中で、特にポリ乳酸は、トウモロコシなどの植物を発酵して得られる乳酸を原料として製造され、そして微生物によって水と二酸化炭素に分解され、再び植物の育成を助けるという連鎖性を有することから、バイオリサイクル型として有力視されている。
ところで、このポリ乳酸は、透明性に優れているものの、結晶性樹脂であって、硬くて脆く、成形しにくいなどの欠点を有している。したがって、このような欠点をなくすために、共重合したり、あるいは可塑剤を添加する方法などが試みられている。しかしながら、共重合する方法においては、得られる乳酸共重合体は、結晶性が失われ耐熱性が著しく損なわれたり、引張り強度や弾性率が低下したりするなどの問題がある。また、可塑剤を添加する方法においても、ポリ乳酸の特徴である透明性が損なわれたり、あるいは可塑剤がブリードアウトしたり、ブレンド時に発煙が生じたり、可塑化効果が不充分であるなどの問題を有している。
【０００５】
【発明が解決しようとする課題】
本発明は、このような状況下で、ポリ乳酸が本来有する透明性及び生分解性を損なうことなく、柔軟性が付与され、良好な成形性を有し、フィルム、シート、構造体などの成形材料として有用な生分解性を有するポリ乳酸樹脂組成物を提供することを目的とするものである。
【０００６】
【課題を解決するための手段】
本発明者は、前記目的を達成するために鋭意研究を重ねた結果、アルキル基の炭素数が１〜３のアクリル酸アルキルエステル系オリゴマーは、ポリ乳酸との相溶性が良好であって、ポリ乳酸にブレンドすることで、優れた可塑化効果を発揮すると共に、ブリードアウトすることがなく、ポリ乳酸の透明性及び生分解性を損なわずに、柔軟性が付与され、良好な成形性を有するポリ乳酸樹脂組成物が得られることを見出した。本発明は、かかる知見に基づいて完成したものである。
すなわち、本発明は、
（１）（Ａ）ポリ乳酸と、（Ｂ）一般式（Ｉ）
【０００７】
【化２】
2004010842.tif 000002
【０００８】
（式中、Ｒは炭素数１〜３のアルキル基を示す。）
で表される構成単位を有するアクリル酸アルキルエステル系オリゴマーを含むことを特徴とするポリ乳酸樹脂組成物、
（２）（Ａ）成分１００重量部当たり、（Ｂ）成分１０〜１２０重量部を含む上記（１）のポリ乳酸樹脂組成物、及び
（３）（Ｂ）成分のアクリル酸アルキルエステル系オリゴマーが、数平均分子量２００〜３０００のものである上記（１）、（２）のポリ乳酸樹脂組成物、
を提供するものである。
【０００９】
【発明の実施の形態】
本発明のポリ乳酸樹脂組成物においては、（Ａ）成分としてポリ乳酸が用いられる。このポリ乳酸の原料である乳酸としては、Ｌ形、Ｄ形、ラセミ形のいずれを用いてもよく、また、化学合成法及び発酵法のいずれの方法で得られたものも用いることができるが、バイオリサイクルの観点から、トウモロコシなどの澱粉を乳酸発酵させて得られたものが好ましい。
本発明で用いるポリ乳酸は、前記乳酸を原料とし、（１）環化反応によって得られたラクチドを開環重合させてポリマーを得る二段階プロセス、及び（２）乳酸を直接重合させてポリマーを得る一段階プロセス、のいずれの方法によって得られたものであってもよい。
前記（１）の二段階プロセスは、以下に示す反応式に従って、高分子量のポリ乳酸が得られる。
【００１０】
【化３】
2004010842.tif 000003
【００１１】
（ｍ及びｎは重合度である。）
まず、乳酸（ＩＩ）を自己縮合重合反応させて、低分子量ポリ乳酸（ＩＩＩ）を得たのち、この低分子量ポリ乳酸（ＩＩＩ）を解重合して、環状ジエステルであるラクチド（ＩＶ）を得る。次いでこのラクチド（ＩＶ）を開環重合させることにより、高分子量ポリ乳酸（Ｖ）が得られる。
本発明で用いるポリ乳酸の重量平均分子量は、通常１０万〜２５万、好ましくは１３万〜２０万の範囲である。また、融点は、通常１３０〜１６０℃程度であり、ガラス転移温度は、通常５０〜６０℃程度である。
本発明のポリ乳酸樹脂組成物においては、（Ｂ）成分としてアクリル酸アルキルエステル系オリゴマーが用いられる。このアクリル酸アルキルエステル系オリゴマーは、一般式
【００１２】
【化４】
2004010842.tif 000004
【００１３】
（式中、Ｒは炭素数１〜３のアルキル基を示す。）
で表される構成単位を有するものである。一般式（Ｉ）において、Ｒで示されるアルキル基の炭素数が４以上のオリゴマーは、ポリ乳酸との相溶性に劣り、該オリゴマーをポリ乳酸にブレンドしても、本発明の目的が達せられない。
当該アクリル酸アルキルエステル系オリゴマーは、原料単量体として、アクリル酸メチル、アクリル酸エチル、アクリル酸ｎ−プロピル及びアクリル酸イソプロピルの中から選ばれる少なくとも一種のアクリル酸アルキルエステルを用い、公知の方法、例えば適当な有機溶剤中において、有機過酸化物やアゾビスイソブチロニトリルなどのアゾ系化合物等のラジカル重合開始剤及び適当な連鎖移動剤の存在下に、４０〜９０℃程度の温度で重合させることにより、得ることができる。
【００１４】
本発明においては、該（Ｂ）成分のアクリル酸アルキルエステル系オリゴマーの数平均分子量は２００〜３０００の範囲が好ましい。この数平均分子量が上記範囲を逸脱するものでは、本発明の目的が充分に達せられない。より好ましい数平均分子量は、２５０〜８００の範囲である。なお、上記数平均分子量は、ゲルパーミエーションクロマトグラフィー（ＧＰＣ）法により測定したポリスチレン換算の値である。
このようなアクリル酸アルキルエステル系オリゴマーは、耐候性に優れ、かつ無害であることが知られており、またポリ乳酸との相溶性を有していることから、ポリ乳酸に対する柔軟性付与剤として、優れた素材となる。
当該アクリル酸アルキルエステル系オリゴマーは、本発明の目的が損なわれない範囲で、前記のアクリル酸アルキルエステルと、それと共重合可能な単量体、例えばスチレン、ビニルアセテート、メタクリル酸エステルなどとの共重合体であってもよい。
【００１５】
本発明においては、（Ｂ）成分として、前記アクリル酸アルキルエステル系オリゴマーを一種単独で用いてもよく、二種以上組み合わせて用いてもよい。また、その配合量は、前記（Ａ）成分のポリ乳酸１００重量部に対し、１０〜１２０重量部の範囲であることが好ましい。この配合量が１０重量部未満では柔軟性付与効果が充分に発揮されないおそれがあり、一方１２０重量部を超えると得られる樹脂組成物の機械的物性が著しく低下する原因となる。この（Ｂ）成分のより好ましい配合量は、１０〜８０重量部の範囲である。
【００１６】
本発明のポリ乳酸樹脂組成物においては、本発明の目的が損なわれない範囲で、所望により、各種添加剤、例えば酸化防止剤、紫外線吸収剤、熱安定剤、光安定剤、着色剤、発泡剤、帯電防止剤、フィラーなどを適宜配合することができる。
本発明のポリ乳酸樹脂組成物の調製方法としては特に制限はなく、従来公知の方法を用いることができる。例えば溶融混練法や溶剤に溶解して混合する方法などにより、ポリ乳酸樹脂組成物を調製することができるが、これらの方法の中で、溶融混練法が好ましい。この溶融混練法を適用する場合には、前記の（Ａ）成分、（Ｂ）成分及び所望により用いられる各種添加剤を配合し、単軸押出機や多軸押出機、ニーダー、バンバリーミキサーなどを用い、１８０℃以上の温度で溶融混練することが好ましい。
【００１７】
このようにして得られたポリ乳酸樹脂組成物は、ポリ乳酸が本来有する透明性及び生分解性が損なわれずに、柔軟性が付与され、良好な成形性を有し、従来公知の各種成形方法、例えば射出成形、押出成形、プレス成形などにより、フィルム、シート、構造体などを容易に作製することができる。
本発明のポリ乳酸樹脂組成物は生分解性素材として、ごみ袋や紙おむつなどの生活、衛生資材分野、農業用マルチフィルム、育苗ポットなどの農業資材分野、食品トレーや食品用包装材などの食品資材分野、その他一般包装、ブリスター包装、シュリンクフィルム、磁気カード、サニタリー用品などに用いることができる。
【００１８】
【実施例】
次に、本発明を実施例により、さらに詳細に説明するが、本発明はこれらの例によってなんら限定されるものではない。
なお、各例における諸特性は、以下に示す要領に従って測定した。
【００１９】
（１）相溶性
樹脂組成物を目視観察し、ポリ乳酸とアクリル酸アルキルエステル系オリゴマーとの相溶性を評価した。
（２）ガラス転移温度（Ｔｇ）
ガラス転移温度測定
装置：セイコー電子工業（株）製　ＤＳＣ２２０Ｃ型
測定雰囲気：窒素（流量１００ｍｌ／ｍｉｎ）
室温から１０℃／分の速度で２００℃まで上げ、この温度で１０分ホールドする。次に２００℃から３０℃／分の条件で−１００℃まで降温し、１０分ホールドする。次に−１００℃から２００℃まで３０℃／分で温度を上昇させ、この際にガラス転移温度を測定した。
（３）破断点応力、破断伸び
得られたシートについて、ＪＩＳ　Ｋ７１１３に準拠し、破断点応力及び破断伸びを測定した。
（４）ヘイズ値
得られたシートについて、ＪＩＳ　Ｋ７１０５に準拠し、ヘイズ値を測定した。
【００２０】
実施例１
ポリ乳酸［重量平均分子量（Ｍｗ）：１７．３万、数平均分子量（Ｍｎ）：７．５万、ガラス転移温度（Ｔｇ）：６０℃］１００重量部に、Ｍｎが５５０のエチルアクリレートオリゴマー２０重量部を配合し、２００℃で溶融混練することにより、樹脂組成物を調製した。次に、この樹脂組成物を熱プレスして、厚さ１．０ｍｍの物性測定用シートを作製した。
諸特性を第１表に示す。
【００２１】
実施例２、３
実施例１において、エチルアクリレートオリゴマーの配合量を第１表に示すように変えた以外は、実施例１と同様に実施した。諸特性を第１表に示す。
【００２２】
比較例１
ポリ乳酸［Ｍｗ：１７．３万、Ｍｎ：７．５万、ガラス転移温度（Ｔｇ）：６０℃］単独について、諸特性を求め、その結果を第１表に示した。
【００２３】
【表１】
2004010842.tif 000005
【００２４】
実施例４
ポリ乳酸［Ｍｗ：１７．３万、Ｍｎ：７．５万、ガラス転移温度（Ｔｇ）：６０℃］１００重量部に、Ｍｎが１１００のメチルアクリレートオリゴマー２０重量部を配合し、２００℃で溶融混練することにより、樹脂組成物を調製した。次に、この樹脂組成物を熱プレスして、厚さ１．０ｍｍの物性測定用シートを作製した。
諸特性を第２表に示す。
【００２５】
実施例５、６
実施例４において、メチルアクリレートオリゴマーの配合量を第２表に示すように変えた以外は、実施例４と同様に実施した。諸特性を第２表に示すと共に、比較例１のポリ乳酸単独の場合の諸特性を併記した。
【００２６】
【表２】
2004010842.tif 000006
【００２７】
比較例２
ポリ乳酸［Ｍｗ：１７．３万、Ｍｎ：７．５万、ガラス転移温度（Ｔｇ）：６０℃］１００重量部に、Ｍｎが７００のブチルアクリレート２０重量部を配合し、２００℃で３０分間溶融混練を行ったが、ポリ乳酸とブチルアクリレートオリゴマーは相溶化せず、ポリ乳酸の塊とブチルアクリレートオリゴマーの液体とが別々に存在する状態となった。
【００２８】
【発明の効果】
本発明によれば、ポリ乳酸が本来有する透明性及び生分解性を損なうことなく、柔軟性が付与され、良好な成形性を有し、各種用途に用いられるフィルム、シート、構造体などの成形材料として有用な生分解性を有するポリ乳酸樹脂組成物を提供することができる。